(57)【要約】  【課題】多孔質シリコン層からなる断熱層の酸化による出力低下を防止することができる圧力波発生素子を提供する。  【解決手段】圧力波発生素子は、単結晶のシリコン基板からなる支持基板１の一表面側に金属膜からなる発熱体層３が設けられるとともに、支持基板１と発熱体層３との間に多孔質シリコン層からなる断熱層２が設けられ、発熱体層３と断熱層２との間に断熱層２の酸化を防止する酸化防止層５を介在させてある。この圧力波発生素子は、発熱体層３へ与える電気的な入力の波形に応じた発熱体層３の温度変化に伴って発熱体層３と空気との熱交換により圧力波を発生する。発熱体層３は、Ｗにより形成され、酸化防止層５は、シリコンよりも高融点の材料の一種であるＨｆＣにより形成された高融点膜からなり膜厚が熱伝導率と熱容量と上記波形とで決まる熱拡散長以下に設定されている。【選択図】      図１
2006013962.tif 000002
【特許請求の範囲】
【請求項１】
シリコン基板と当該シリコン基板の一表面側に設けられる発熱体層との間に多孔質シリコン層からなる断熱層が設けられ、発熱体層へ与える電気的な入力の波形に応じた発熱体層の温度変化に伴って発熱体層と空気との熱交換により圧力波を発生する圧力波発生素子であって、発熱体層と断熱層との間に断熱層の酸化を防止する酸化防止層を介在させてなることを特徴とする圧力波発生素子。
【請求項２】
前記発熱体層は、シリコンよりも高融点の金属により形成され、前記酸化防止層は、シリコンよりも高融点の材料により形成され且つ厚さが熱伝導率と熱容量と前記波形とで決まる熱拡散長以下であることを特徴とする請求項１記載の圧力波発生素子。
【請求項３】
前記酸化防止層は、炭化物、窒化物、ホウ化物、シリサイドの群から選択される材料により形成されてなることを特徴とする請求項１または請求項２記載の圧力波発生素子。
【発明の詳細な説明】
【技術分野】
【０００１】
本発明は、例えば、スピーカを対象とした音波や、超音波や単パルス的な粗密波などの圧力波を発生する圧力波発生素子に関するものである。
【背景技術】
【０００２】
従来から、圧電効果による機械的振動を利用した超音波発生素子が広く知られている。この種の超音波発生素子としては、例えば、チタン酸バリウムのような圧電材料からなる結晶の両面に電極を設けた構成のものが知られており、この超音波発生素子では、両電極間に電気エネルギを与えて機械的振動を発生させることにより、空気を振動させて超音波を発生させることができる。
【０００３】
上述のような機械的振動を利用した超音波発生素子は、固有の共振周波数をもつので周波数帯域が狭い、外部の振動や外気圧の変動の影響を受けやすい、などの問題があった。
【０００４】
これに対して、機械的振動を伴わずに熱励起により超音波などの圧力波を発生させることができる素子として、図３に示すように、支持基板１と、支持基板１の一表面側に形成された支持基板１に比べて熱伝導率および熱容量が十分に小さな断熱層２と、断熱層２上に形成された発熱体層３とを備え、発熱体層３への交流電流の通電に伴う発熱体層３と空気との熱交換により圧力波を発生する圧力波発生素子が提案されている（特許文献１、２、３）。
【０００５】
図３に示した構成の圧力波発生素子では、発熱体層３の直下には断熱層２が形成されているので、発熱体層３へ例えば交流電源から交流を通電することにより、発熱体層３へ通電される入力波形に応じて発熱体層３の温度が変化する一方で、発熱体層３近傍の空気との間で効率的な熱交換が起こり、空気の膨張・圧縮の結果、超音波などの圧力波が発生する。なお、図３に示した構成の圧力波発生素子は、発熱体層３へ通電する交流の周波数を調整することにより、発生する圧力波の周波数を広範囲にわたって変化させることができ、例えば、超音波音源やスピーカの音源として用いることができる。要するに、図４に示した構成の圧力波発生素子では、発熱体層３へ与える電気的な入力（発熱体層３へ印加する電圧または発熱体層３へ供給する電流）の波形を周期波（例えば、正弦波、方形波など）として周期波の周期を変化させることで波形を変化させることによって、発生する圧力波の周波数を広範囲にわたって変化させることができ、また、発熱体層３へ与える電気的な入力の波形を孤立波とすれば、圧力波として単パルス的な粗密波（インパルス音波）を発生させることができる。
【０００６】
ここにおいて、上記特許文献１、２に記載された赤外線放射素子では、支持基板１が単結晶のシリコン基板により構成されるとともに、断熱層２がシリコン基板の一部を陽極酸化処理にて多孔質化することにより形成された多孔質シリコン層により構成されている。また、上記特許文献１には、断熱層２の熱伝導度および熱容量を支持基板１の熱伝導度および熱容量に比べて小さくすることが望ましく、断熱層２の熱伝導度と熱容量との積を支持基板１の熱伝導度と熱容量との積に比べて十分に小さくすることが好ましいことが記載されている。
【０００７】
なお、上記特許文献１，２に記載された圧力波発生素子では、発熱体層３が断熱層２上で断熱層２の外周よりも内側に位置しており、発熱体層３の表面（図３における発熱体層３の上面）および断熱層２の一部（発熱体層３が積層されていない部分）の表面が露出した構造を採用しており、さらに、上記特許文献２には、断熱層２を多孔質シリコン層により構成する代わりに、多孔質シリコン層に対して急速熱酸化処理を施すことにより断熱層２を形成した構造も記載されている。また、上記特許文献３に記載された圧力波発生素子では、発熱体層３の表面がＳｉＯ２膜からなる絶縁保護層により覆われた構造を採用している。また、上記特許文献１，２には発熱体層３をアルミニウム薄膜により構成した実施例が記載され、上記特許文献３には発熱体層３を窒化タンタル膜により構成した実施例が記載されている。なお、上記特許文献３の実施例において、発熱体層３を構成する窒化タンタル膜の膜厚は０．５μｍに設定され、絶縁保護層を構成するＳｉＯ２膜の膜厚は１．５μｍに設定されている。
【特許文献１】特開平１１−３００２７４号公報
【特許文献２】特開２００２−１８６０９７号公報
【特許文献３】特開平３−１４０１００号公報
【発明の開示】
【発明が解決しようとする課題】
【０００８】
ところで、本願発明者らは、図３に示した構成の圧力波発生素子において例えば周波数が６０ｋＨｚの超音波を発生させるような場合、圧力波発生素子から３０ｃｍ離れた位置で、１５Ｐａ程度の音圧を得るには発熱体層３の温度を４００℃程度まで上昇させる必要があり、３０Ｐａ程度の音圧を得るには発熱体層３の温度を１０００℃を超えるような高温まで上昇させる必要があるという実験結果を得た。しかしながら、上記特許文献１，２に記載された圧力波発生素子では、高出力化のために発熱体層３の材料としてアルミニウムに比べて高融点で耐酸化性に優れた金属を採用したとしても、断熱層２の一部の表面が露出して空気に曝されているので、断熱層２が酸化されて断熱層２の熱容量が増加し、出力が低下してしまうという不具合があった。
【０００９】
また、断熱層２を多孔質シリコン層により構成する代わりに、多孔質シリコン層に対して急速熱酸化処理を施すことにより断熱層２を形成した構造を採用した場合、経時安定性は向上するものの、断熱層２の初期の熱容量が大きくなるので、出力が低いという不具合があった。
【００１０】
そこで、上記特許文献３に記載の圧力波発生素子のように、支持基板１の上記一表面側に発熱体層３および断熱層２において発熱体層３が形成されていない部分を覆う絶縁保護層を設けることが考えられるが、絶縁保護層がＳｉＯ２膜により構成されているので、発熱体層３の温度が高温になると空気中の酸素が絶縁保護層中へ拡散して断熱層２と絶縁保護層との界面に到達し、断熱層２が酸化されてしまう。
【００１１】
また、上記特許文献３に記載された圧力波発生素子では、断熱層２としてＳｉＯ２膜を採用しており、発熱体層３の材料として窒化タンタルを採用しており、発熱体層３が酸化するのを防止することができるが、窒化タンタルはアルミニウムなどの金属に比べて抵抗が高いので、定電圧で駆動する場合、上記特許文献１，２に記載された圧力波発生素子に比べて発熱体層３へ高電圧を印加する必要が生じて入力電力が高くなってしまう（つまり、低消費電力化が難しい）という不具合があった。また、上記特許文献３に記載された圧力波発生素子では、上記特許文献１，２に記載された圧力波発生素子に比べて発熱体層３の熱容量が大きいので、発熱体層３へ与える電気的な入力の波形に対する温度変化の応答が遅くなって発熱体層３の温度が上昇しにくくなり、高出力化および応答速度の高速化が難しいという不具合があった。
【００１２】
本発明は上記事由に鑑みて為されたものであり、その目的は、多孔質シリコン層からなる断熱層の酸化による出力低下を防止することができる圧力波発生素子を提供することにある。
【課題を解決するための手段】
【００１３】
請求項１の発明は、シリコン基板と当該シリコン基板の一表面側に設けられる発熱体層との間に多孔質シリコン層からなる断熱層が設けられ、発熱体層へ与える電気的な入力の波形に応じた発熱体層の温度変化に伴って発熱体層と空気との熱交換により圧力波を発生する圧力波発生素子であって、発熱体層と断熱層との間に断熱層の酸化を防止する酸化防止層を介在させてなることを特徴とする。ここにおいて、発熱体層へ与える電気的な入力とは、発熱体層へ印加する電圧または発熱体層へ供給する電流を意味している。
【００１４】
この発明によれば、発熱体層と多孔質シリコン層からなる断熱層との間に断熱層の酸化を防止する酸化防止層を介在させてあることにより、多孔質シリコン層からなる断熱層の酸化を防止することができ、多孔質シリコン層の酸化による出力低下を防止することができる。
【００１５】
請求項２の発明は、請求項１の発明において、前記発熱体層は、シリコンよりも高融点の金属により形成され、前記酸化防止層は、シリコンよりも高融点の材料により形成され且つ厚さが熱伝導率と熱容量と前記波形とで決まる熱拡散長以下であることを特徴とする。
【００１６】
この発明によれば、前記発熱体層がシリコンよりも高融点の金属により形成されるとともに、前記酸化防止層がシリコンよりも高融点の材料により形成されていることにより、前記発熱体層の温度をシリコンの最高使用温度まで上昇させることができる（シリコンの融点は１４１０℃）から、前記発熱体層をアルミニウムなどの比較的低融点の金属材料により形成する場合に比べて高出力化を図ることができ、しかも、前記酸化防止層の厚さを熱拡散長以下としてあるので、前記酸化防止層を設けたことによる出力の低下を抑制することができる。
【００１７】
請求項３の発明は、請求項１または請求項２の発明において、前記酸化防止層は、炭化物、窒化物、ホウ化物、シリサイドの群から選択される材料により形成されてなることを特徴とする。ここにおいて、炭化物としては、例えば、ＴａＣ、ＨｆＣ、ＮｂＣ、ＺｒＣ、ＴｉＣ、ＶＣ、ＷＣ、ＴｈＣ、ＳｉＣなどがあり、窒化物としては、例えば、ＨｆＮ、ＴｉＮ、ＴａＮ、ＢＮ、Ｓｉ３Ｎ４などがあり、ホウ化物としては、例えば、ＨｆＢ、ＴａＢ、ＺｒＢ、ＴｉＢ、ＮｂＢ、ＷＢ、ＶＢ、ＭｏＢ、ＣｒＢなどがあり、シリサイドとしては、例えば、ＷＳｉ、ＭｏＳｉ、ＴｉＳｉなどがある。
【００１８】
この発明によれば、前記酸化防止層を、スパッタ法、蒸着法、ＣＶＤ法などの半導体製造プロセスで利用される一般的な薄膜形成法により形成することができる。
【発明の効果】
【００１９】
請求項１の発明では、多孔質シリコン層の酸化による出力低下を防止することができるという効果がある。
【発明を実施するための最良の形態】
【００２０】
本実施形態の圧力波発生素子は、図１（ａ），（ｂ）に示すように、単結晶のシリコン基板からなる支持基板１の一表面側に金属膜からなる発熱体層３が設けられるとともに、支持基板１と発熱体層３との間に断熱層２が設けられ、支持基板１の上記一表面側に発熱体層３の両端部（図１（ｂ）における左右両端部）それぞれと接する形で一対のパッド４，４が形成されており、発熱体層３と断熱層２との間に断熱層２の酸化を防止する酸化防止層５が介在している。ここにおいて、本実施形態の圧力波発生素子は、発熱体層３へ与える電気的な入力（発熱体層３へ印加する電圧または発熱体層３へ供給する電流）の波形に応じた発熱体層３の温度変化に伴って発熱体層３と空気との熱交換により圧力波を発生する。なお、支持基板１の平面形状は長方形状であって、断熱層２、発熱体層３、酸化防止層５それぞれの平面形状も長方形状に形成してある。ただし、酸化防止層５の平面形状における長辺、短辺それぞれの長さ寸法を断熱層２の平面形状における長辺、短辺それぞれの長さ寸法よりも大きく設定してあり、断熱層２において発熱体層３が積層されていない部位の表面が酸化防止層５により覆われている。
【００２１】
ところで、本実施形態では、上述のように支持基板１として単結晶のシリコン基板を用いており、断熱層２を多孔度が略７０％の多孔質シリコン層により構成しているので、支持基板１として用いるシリコン基板の一部をフッ化水素水溶液中で陽極酸化処理することにより断熱層２となる多孔質シリコン層を形成することができる。ここに、陽極酸化処理の条件（例えば、電流密度、通電時間など）を適宜設定することにより、断熱層２となる多孔質シリコン層の多孔度や厚みそれぞれを所望の値とすることができる。多孔質シリコン層は、多孔度が高くなるにつれて熱伝導率および熱容量が小さくなり、例えば、熱伝導率が１４８Ｗ／（ｍ・Ｋ）、熱容量が１．６３×１０６Ｊ／（ｍ３・Ｋ）の単結晶のシリコン基板を陽極酸化して形成される多孔度が６０％の多孔質シリコン層は、熱伝導率が１Ｗ／（ｍ・Ｋ）、熱容量が０．７×１０６Ｊ／（ｍ３・Ｋ）であることが知られている。なお、本実施形態では、上述のように断熱層２を多孔度が略７０％の多孔質シリコン層により構成してあり、断熱層２の熱伝導率が０．１２Ｗ／（ｍ・Ｋ）、熱容量が０．５×１０６Ｊ／（ｍ３・Ｋ）となっている。
【００２２】
また、発熱体層３は、高融点金属の一種であるタングステンにより形成してあり、発熱体層３は、熱伝導率が１７４Ｗ／（ｍ・Ｋ）、熱容量が２．５×１０６Ｊ／（ｍ３・Ｋ）となっている。発熱体層３の材料はタングステンに限らず、シリコンよりも高融点の金属であればよく、例えば、タンタル、モリブデン、イリジウムなどを採用してもよい。
【００２３】
酸化防止層５は、シリコンよりも高融点のＨｆＣにより形成してあるが、酸化防止層５の材料は、炭化物、窒化物、ホウ化物、シリサイドの群から選択される材料を採用すればよく、シリコンよりも高融点の炭化物としては、ＴａＣ、ＨｆＣ、ＮｂＣ、ＺｒＣ、ＴｉＣ、ＶＣ、ＷＣ、ＴｈＣ、ＳｉＣなどが採用可能であり、シリコンよりも高融点の窒化物としては、ＨｆＮ、ＴｉＮ、ＴａＮ、ＢＮ、Ｓｉ３Ｎ４などが採用可能であり、シリコンよりも高融点のホウ化物としては、ＨｆＢ、ＴａＢ、ＺｒＢ、ＴｉＢ、ＮｂＢ、ＷＢ、ＶＢ、ＭｏＢ、ＣｒＢなどが採用可能であり、シリコンよりも高融点のシリサイドとしては、ＷＳｉ、ＭｏＳｉ、ＴｉＳｉなどが採用可能である。
【００２４】
なお、本実施形態の圧力波発生素子では、断熱層２の形成前のシリコン基板の厚さを５２５μｍ、断熱層２の厚さを２μｍ、発熱体層３の厚さを５０ｎｍ、各パッド４，４の厚さを０．５μｍ、酸化防止層５の厚さを５０ｎｍとしてあるが、これらの厚さは一例であって特に限定するものではない。
【００２５】
以下、本実施形態の圧力波発生素子の製造方法について簡単に説明する。
【００２６】
まず、支持基板１として用いるシリコン基板の他表面（図１（ｂ）における下面）側に陽極酸化処理時に用いる通電用電極（図示せず）を形成した後、シリコン基板の一表面側における断熱層２の形成予定部位を陽極酸化処理にて多孔質化することで多孔質シリコンからなる断熱層２を形成する陽極酸化処理工程を行う。ここにおいて、陽極酸化処理工程では、電解液として５５ｗｔ％のフッ化水素水溶液とエタノールとを１：１で混合した混合液を用い、シリコン基板を主構成とする被処理物を処理槽に入れられた電解液に浸漬し、通電用電極を陽極、シリコン基板の上記一表面側に対向配置された白金電極を陰極として、電源から陽極と陰極との間に所定の電流密度の電流を所定時間だけ流すことにより多孔質シリコンからなる断熱層２を形成している。
【００２７】
上述の陽極酸化処理工程の後、酸化防止層５を形成する酸化防止層形成工程、発熱体層３を形成する発熱体層形成工程、パッド４，４を形成するパッド形成工程を順次行うことによって、圧力波発生素子が完成する。なお、酸化防止層形成工程、発熱体層形成工程、およびパッド形成工程では、例えば、各種のスパッタ法、各種の蒸着法、各種のＣＶＤ法などによって膜形成を行えばよい。
【００２８】
ところで、本施形態の圧力波発生素子の比較例として、図１の構造において酸化防止層５を設けない素子を試作して、発熱体層３への入力電力を種々変化させた場合の出力音圧および発熱体層３の温度それぞれを測定した結果を図２に示す。ここに、図２の横軸は周波数が３０ｋＨｚの正弦波の電圧を入力としてピーク値を種々変化させた場合の入力電力のピーク値を、左側の縦軸は発熱体層３の表面から３０ｃｍだけ離れた位置で測定した周波数が６０ｋＨｚの超音波の音圧（出力音圧）を、右側の縦軸は発熱体層３の表面の温度を、それぞれ示しており、同図中の「イ」が音圧の変化を示し、「ロ」が発熱体層３の温度の変化を示している。
【００２９】
図２から、発熱体層３への入力電力の増加に伴って音圧および発熱体層３の温度が上昇する傾向にあり、１５Ｐａ程度の音圧を得るには発熱体層３の温度を４００℃程度まで上昇させる必要があり、３０Ｐａ程度の音圧を得るには発熱体層３の温度を１０００℃を超えるような高温まで上昇させる必要があることが分かる。しかしながら、この比較例のように多孔質シリコン層からなる断熱層２の一部の表面が露出している構造では、発熱体層３の温度が４００℃程度になると、空気中で断熱層２の酸化が起こり始めるので、断熱層２の熱容量が増加してしまう。なお、一般的に多孔質シリコン層は、同じ厚さのバルクのシリコンに比べて表面積が大きく、非常に活性なので、空気中で酸化されやすく、発熱体層３の熱により加熱されると、酸化がより加速することが考えらる。
【００３０】
これに対して、本実施形態の圧力波発生素子では、断熱層２の酸化を防止する酸化防止層５を発熱体層３と断熱層２との間に介在させて、断熱層２において発熱体層３が積層されていない部分の表面が露出しないようにしてある。ここにおいて、酸化防止層５を構成する高融点膜の膜厚（厚さ）が厚すぎると、酸化防止層５の熱容量が大きくなりすぎて、断熱層２の機能が発揮されなくなって出力が低下してしまう。そこで、本実施形態では、酸化防止層５として許容される高融点膜の膜厚を、熱伝導率と熱容量と発熱体層３へ与える電気的な入力の波形とで決まる熱拡散長以下に設定してある。熱拡散長Ｌは、発熱体層３へ与える電気的な入力の波形を例えば周波数がｆ’〔Ｈｚ〕の交流の正弦波とするときには、発熱体層３の温度変化の波形の周波数をｆ（＝２ｆ’）、発熱体層３の温度変化の波形の角周波数をω（＝２πｆ）、酸化防止層５の熱伝導率および熱容量をそれぞれα〔Ｗ／（ｍ・Ｋ）〕、Ｃ〔Ｊ／（ｍ３・Ｋ）〕とすれば、熱伝導方程式から導出される下記の数式で表される。
【００３１】
【数１】
2006013962.tif 000003
【００３２】
なお、上述の熱拡散長Ｌは、酸化防止層５の厚み方向の温度分布に関して、酸化防止層５における発熱体層３との界面の温度の１／ｅ倍（ｅは自然対数の底）となる位置と上記界面との間の距離である。また、発熱体層３から発生する圧力波の周波数は上記周波数ｆに等しい。
【００３３】
ここで、本実施形態の圧力波発生素子から超音波を発生させる場合の数値例を挙げれば、酸化防止層５の材料がＨｆＣの場合、周波数ｆが２０ｋＨｚのとき（つまり、周波数が２０ｋＨｚの超音波を発生するとき）には熱拡散長Ｌ＝１１μｍとなるので酸化防止層５の厚みを１１μｍ以下とすればよく、周波数ｆが１００ｋＨｚのとき（つまり、周波数が１００ｋＨｚの超音波を発生するとき）には熱拡散長Ｌが５．１μｍとなるので酸化防止層５の厚みを５．１μｍ以下とすればよい（本実施形態では、上述のように酸化防止層５の材料としてＨｆＣを採用し、酸化防止層５の厚みを５０ｎｍに設定してある）。また、酸化防止層５がＴａＮの場合、周波数ｆが２０ｋＨｚのときには熱拡散長Ｌ＝５．９μｍとなるので酸化防止層５の厚みを５．９μｍ以下とすればよく、周波数ｆが１００ｋＨｚのときには熱拡散長Ｌが２．６μｍとなるので酸化防止層５の厚みを２．６μｍ以下とすればよい。要するに、本実施形態の圧力波発生素子でも、発熱体層３へ与える電気的な入力の波形を周期波（例えば、正弦波、方形波など）として周期波の周期を変化させることで波形を変化させることによって、発生する圧力波の周波数を広範囲にわたって変化させることができ、また、発熱体層３へ与える電気的な入力の波形を孤立波とすれば、圧力波として単パルス的な粗密波（インパルス音波）を発生させることができる。
【００３４】
以上説明した本実施形態の圧力波発生素子では、発熱体層３と多孔質シリコン層からなる断熱層２との間に断熱層２の酸化を防止する酸化防止層５を介在させてあることにより、多孔質シリコン層からなる断熱層２の酸化を防止することができ、多孔質シリコン層の酸化による出力低下を防止することができる。また、発熱体層３がシリコンよりも高融点の金属により形成されるとともに、酸化防止層５がシリコンよりも高融点の材料により形成されていることにより、発熱体層３の温度をシリコンの最高使用温度まで上昇させることができる（シリコンの融点は１４１０℃）から、発熱体層３をアルミニウムなどの比較的低融点の金属材料により形成する場合に比べて高出力化を図ることができ、しかも、酸化防止層５の膜厚を上述の熱拡散長Ｌ以下としてあるので、酸化防止層５を設けたことによる出力の低下を抑制することができる。
【００３５】
また、酸化防止層５の材料として上述の炭化物、窒化物、ホウ化物、シリサイドのいずれかを採用することにより、酸化防止層５を、スパッタ法、蒸着法、ＣＶＤ法などの半導体製造プロセスで利用される一般的な薄膜形成法により形成することができる。
【図面の簡単な説明】
【００３６】
【図１】実施形態を示し、（ａ）は概略平面図、（ｂ）は概略断面図である。
【図２】同上の比較例の特性説明図である。
【図３】従来例を示す概略断面図である。
【符号の説明】
【００３７】
１  支持基板
２  断熱層
３  発熱体層
４  パッド
５  酸化防止層
【図１】
2006013962.tif 000004
【図２】
2006013962.tif 000005
【図３】
2006013962.tif 000006